(57)【要約】【課題】面記録密度が高く、記録・再生精度が良い磁気記録再生装置を提供する。【解決手段】磁気記録再生装置１０は、磁気記録層１２が凹凸パターンで形成されてトラック１４が所定のトラック幅Ｔｗの凸部で形成され、且つ、トラック１４がトラック幅Ｔｗ方向に所定のトラックピッチＴｐで複数並設された磁気記録媒体１６と、磁気記録媒体１６を加熱してトラック１４の保磁力を部分的に低減するための加熱ヘッド１８と、磁気記録媒体１６の被加熱部分に記録磁界を印加してトラック１４に磁気データを記録するための記録ヘッド２０と、トラック１４の再生磁界を検知するための再生ヘッド２１と、を備え、実効記録領域の実効記録幅Ｅｒｗが、トラック幅Ｔｗ以上、且つ、トラック幅Ｔｗと、トラック間の凹部幅Ｇの２倍の値と、の合計値Ｔｗ＋２Ｇｗ以下に制限されている。【選択図】図１
2005243186.tif 000002
【特許請求の範囲】
【請求項１】
磁気記録層が凹凸パターンで形成されて磁気データを記録するためのトラックが所定のトラック幅の凸部で形成され、且つ、該トラックが前記トラック幅方向に所定のトラックピッチで複数並設された磁気記録媒体と、該磁気記録媒体を加熱して前記トラックの保磁力を部分的に低減するための加熱ヘッドと、前記磁気記録媒体の被加熱部分に記録磁界を印加するための記録ヘッドと、前記トラックの再生磁界を検知するための再生ヘッドと、を備え、前記加熱ヘッド及び前記記録ヘッドにより前記磁気記録媒体上に創出される実効記録領域の前記トラック幅方向の実効記録幅が、前記トラック幅以上、且つ、該トラック幅と、前記トラック間の凹部の幅の２倍の値と、の合計値以下に制限されたことを特徴とする磁気記録再生装置。
【請求項２】
請求項１において、
前記実効記録幅が、前記実効記録領域及び前記トラックの記録時ずれ量の２倍の値と、前記トラック幅と、の合計値以上、且つ、前記トラック幅と、前記凹部の幅の２倍の値と、の合計値から前記記録時ずれ量の２倍の値を差し引いた値以下に制限されたことを特徴とする磁気記録再生装置。
【請求項３】
請求項１又は２において、
前記トラック間の凹部が前記磁気記録層よりも熱伝導率が低い非磁性材で充填されたことを特徴とする磁気記録再生装置。
【請求項４】
請求項３において、
前記非磁性材は、ＳｉＯ２、Ｔｉ、Ａｌ２Ｏ３、ＭｇＯ、ＴｉＯ２、ＺｒＯ２のいずれかを主成分とする材料であることを特徴とする磁気記録再生装置。
【請求項５】
請求項１乃至４のいずれかにおいて、
前記磁気記録層のトラックの少なくとも片面に該磁気記録層よりも熱伝導率が高い熱伝導層が形成されたことを特徴とする磁気記録再生装置。
【請求項６】
請求項１乃至５のいずれかにおいて、
前記磁気記録媒体により前記再生ヘッド上に創出される実効再生領域の前記トラック幅方向の実効再生幅が、前記トラック幅以上、且つ、該トラック幅と、前記凹部の幅の２倍の値と、の合計値以下に制限されたことを特徴とする磁気記録再生装置。
【請求項７】
請求項６において、
前記実効再生幅が、前記実効再生領域及び前記トラックの再生時ずれ量の２倍の値と、前記トラック幅と、の合計値以上、且つ、前記トラック幅と、前記凹部の幅の２倍の値と、の合計値から前記再生時ずれ量の２倍の値を差し引いた値以下に制限されたことを特徴とする磁気記録再生装置。
【請求項８】
磁気記録層が凹凸パターンで形成され、該凹凸パターンの凹部が前記磁気記録層よりも熱伝導率が低い非磁性材で充填されたことを特徴とする磁気記録媒体。
【請求項９】
請求項８において、
前記非磁性材は、ＳｉＯ２、Ｔｉ、Ａｌ２Ｏ３、ＭｇＯ、ＴｉＯ２、ＺｒＯ２のいずれかを主成分とする材料であることを特徴とする磁気記録媒体。
【請求項１０】
請求項８又９において、
前記磁気記録層のトラックの少なくとも片面に該磁気記録層よりも熱伝導率が高い熱伝導層が形成されたことを特徴とする磁気記録媒体。
【発明の詳細な説明】
【技術分野】
【０００１】
本発明は、加熱及び磁界の印加により磁気データを記録し、磁気データを磁気的に再生する磁気記録再生装置及び磁気記録媒体に関する。
【背景技術】
【０００２】
従来、ハードディスク等の磁気記録媒体は、磁気記録層を構成する磁性粒子の微細化、材料の変更、ヘッド加工の微細化等の改良により著しい面記録密度の向上が図られており、今後も一層の面記録密度の向上が期待されている。
【０００３】
一方、面記録密度の向上に伴い熱揺らぎが生じやすくなるため、磁気記録層の材料として保磁力が大きい高磁気異方性材料を用いることが好ましいが、高磁気異方性材料を用いた場合、従来の磁気ヘッドの性能では、保磁力よりも大きな磁界を印加することが困難であった。即ち、磁気データの記録・消去が困難であった。
【０００４】
これに対して、磁気記録層に電子ビームを照射して加熱することにより保磁力を低減して、磁気データの記録・再生を行うようにした磁気記録再生装置が知られている（例えば、特許文献１参照）。
【０００５】
【特許文献１】特開２００１−２５０２０１号公報
【発明の開示】
【発明が解決しようとする課題】
【０００６】
しかしながら、磁気記録層は電子ビームが照射される部位だけでなく、伝熱によりその周辺の部位も加熱され、又、被加熱部分の温度分布や、磁気ヘッドの磁界の分布は一様ではないため、磁気記録層の所望の部位だけを確実に磁化することは困難であり、それだけデータの記録・再生精度が低いという問題があった。
【０００７】
尚、データを記録する最小区域を充分広く確保すれば、記録・再生精度を向上しうるが、面記録密度が低下することになる。
【０００８】
本発明は、以上の問題点に鑑みてなされたものであって、面記録密度が高く、記録・再生精度が良い磁気記録再生装置及び磁気記録媒体を提供することをその課題とする。
【課題を解決するための手段】
【０００９】
本発明は、所定のトラック幅の凸部でトラックを形成するように磁気記録層を凹凸パターンで形成し、加熱ヘッド及び記録ヘッドにより磁気記録媒体上に創出される実効記録領域の前記トラック幅方向の実効記録幅を、トラック幅以上、且つ、該トラック幅と、トラック間の凹部の幅の２倍の値と、の合計値以下の範囲に制限することにより、記録対象のトラックの端部まで確実に磁気データを記録し、且つ、隣接する他のトラックへの誤った磁気データの記録を防止するものである。
【００１０】
即ち、次のような本発明により、上記課題の解決を図ることができる。
【００１１】
（１）磁気記録層が凹凸パターンで形成されて磁気データを記録するためのトラックが所定のトラック幅の凸部で形成され、且つ、該トラックが前記トラック幅方向に所定のトラックピッチで複数並設された磁気記録媒体と、該磁気記録媒体を加熱して前記トラックの保磁力を部分的に低減するための加熱ヘッドと、前記磁気記録媒体の被加熱部分に記録磁界を印加するための記録ヘッドと、前記トラックの再生磁界を検知するための再生ヘッドと、を備え、前記加熱ヘッド及び前記磁気ヘッドにより前記磁気記録媒体上に創出される実効記録領域の前記トラック幅方向の実効記録幅が、前記トラック幅以上、且つ、該トラック幅と、前記トラック間の凹部の幅の２倍の値と、の合計値以下に制限されたことを特徴とする磁気記録再生装置。
【００１２】
（２）前記実効記録幅が、前記実効記録領域及び前記トラックの記録時ずれ量の２倍の値と、前記トラック幅と、の合計値以上、且つ、前記トラック幅と、前記凹部の幅の２倍の値と、の合計値から前記記録時ずれ量の２倍の値を差し引いた値以下に制限されたことを特徴とする前記（１）の磁気記録再生装置。
【００１３】
（３）前記トラック間の凹部が前記磁気記録層よりも熱伝導率が低い非磁性材で充填されたことを特徴とする前記（１）又は（２）の磁気記録再生装置。
【００１４】
（４）前記非磁性材は、ＳｉＯ２、Ｔｉ、Ａｌ２Ｏ３、ＭｇＯ、ＴｉＯ２、ＺｒＯ２のいずれかを主成分とする材料であることを特徴とする前記（３）の磁気記録再生装置。
【００１５】
（５）前記磁気記録層のトラックの少なくとも片面に該磁気記録層よりも熱伝導率が高い熱伝導層が形成されたことを特徴とする前記（１）乃至（４）のいずれかの磁気記録再生装置。
【００１６】
（６）前記磁気記録媒体により前記再生ヘッド上に創出される実効再生領域の前記トラック幅方向の実効再生幅が、前記トラック幅以上、且つ、該トラック幅と、前記凹部の幅の２倍の値と、の合計値以下に制限されたことを特徴とする前記（１）乃至（５）のいずれかの磁気記録再生装置。
【００１７】
（７）前記実効再生幅が、前記実効再生領域及び前記トラックの再生時ずれ量の２倍の値と、前記トラック幅と、の合計値以上、且つ、前記トラック幅と、前記凹部の幅の２倍の値と、の合計値から前記再生時ずれ量の２倍の値を差し引いた値以下に制限されたことを特徴とする前記（６）の磁気記録再生装置。
【００１８】
（８）磁気記録層が凹凸パターンで形成され、該凹凸パターンの凹部が前記磁気記録層よりも熱伝導率が低い非磁性材で充填されたことを特徴とする磁気記録媒体。
【００１９】
（９）前記非磁性材は、ＳｉＯ２、Ｔｉ、Ａｌ２Ｏ３、ＭｇＯ、ＴｉＯ２、ＺｒＯ２のいずれかを主成分とする材料であることを特徴とする前記（８）の磁気記録媒体。
【００２０】
（１０）前記磁気記録層のトラックの少なくとも片面に該磁気記録層よりも熱伝導率が高い熱伝導層が形成されたことを特徴とする前記（８）又は（９）の磁気記録媒体。
【００２１】
尚、本出願において、「磁気記録層が凹凸パターンで形成され」とは、磁気記録層が多数の記録要素に分割された場合の他、一部が連続するように部分的に分割された場合、螺旋状の渦巻き形状の磁気記録層のように基板上の一部に連続して形成された場合、連続した磁気記録層に凸部及び凹部双方が形成される場合も含む意義で用いることとする。
【００２２】
又、本出願において「磁気記録媒体」という用語は、ハードディスクの他、フロッピー（登録商標）ディスク等の他の磁気記録媒体も含む意義で用いることとする。
【００２３】
又、本出願において、「実効記録領域」という用語は、磁気記録層が全面に一様に形成されていると仮定した場合に、加熱ヘッド及び前記記録ヘッドにより磁気記録媒体上に創出される領域であり、記録磁界が磁気記録層の保磁力よりも大きく、磁気データを記録・消去可能である領域という意義で用いることとする。
【００２４】
又、本出願において、「記録時ずれ量」という用語は、実効記録領域のトラック幅方向の中心と、記録対象であるトラックの幅方向の中心と、のトラック幅方向のずれ量という意義で用いることとする。
【００２５】
又、本出願において、「実効再生領域」という用語は、磁気記録媒体により再生ヘッド上に創出される、再生ヘッドが検知可能な磁界の大きさの下限値よりも再生磁界が大きく、再生ヘッドが再生磁界を検知可能である領域という意義で用いることとする。
【００２６】
又、本出願において、「再生時ずれ量」という用語は、再生ヘッドにおける実効再生領域のトラックの幅方向の中心と、再生対象であるトラックの幅方向の中心と、の該トラック幅方向のずれ量という意義で用いることとする。
【発明の効果】
【００２７】
本発明は、トラックを凸部で形成し、実効記録幅をトラック幅以上とすることで、トラック幅方向の端部まで確実にトラックを磁化し、磁気データを記録又は消去できる。又、トラックを凸部で形成することにより、連続記録層に熱や磁界だけで形成されるトラックよりも、トラックの（トラック幅方向の）端部近傍における記録にじみ等を抑制することができる。
【００２８】
又、実効記録幅を、トラック幅と、凹部の幅の２倍の値と、の合計値以下に制限しているので、隣接する他のトラックへの誤った磁気データの記録を防止できる。
【００２９】
尚、トラック幅が微細であっても、実効記録幅は、トラック幅以上、且つ、トラック幅と、凹部の幅の２倍の値と、の合計値以下であればよいので、トラックの被加熱部分の温度、記録磁界のばらつきの許容値がそれだけ広く、実現が容易である。
【００３０】
即ち、微細な領域に磁気データを確実に記録し、再生することが可能であり、面記録密度の向上及び記録・再生精度の向上を図ることができる。
【００３１】
又、トラックを凸部で形成することにより、サイドフリンジ、クロストークを抑制することができ、この点でも面記録密度を向上させることができる。
【発明を実施するための最良の形態】
【００３２】
以下、本発明の好ましい実施形態について図面を参照して詳細に説明する。
【００３３】
図１〜図４に示されるように、本発明の第１実施形態に係る磁気記録再生装置１０は、磁気記録層１２が凹凸パターンで形成されて磁気データを記録するためのトラック１４が所定のトラック幅Ｔｗの凸部で形成され、且つ、トラック１４がトラック幅Ｔｗ方向に所定のトラックピッチＴｐで複数並設された磁気記録媒体１６と、磁気記録媒体１６を加熱してトラック１４の保磁力を部分的に低減するための加熱ヘッド１８と、磁気記録媒体１６の被加熱部分に記録磁界を印加する記録ヘッド２０と、トラック１４の再生磁界を検知するための再生ヘッド２１と、を備え、加熱ヘッド１８及び記録ヘッド２０により磁気記録媒体１６上に創出される実効記録領域Ａ３の実効記録幅Ｅｒｗが、トラック幅Ｔｗ以上、且つ、トラック幅Ｔｗと、トラック間の凹部幅Ｇｗの２倍の値と、の合計値Ｔ＋２Ｇｗ以下に制限されたことを特徴としている。他の構成については従来の磁気記録再生装置と同様であるので説明を適宜省略することとする。
【００３４】
磁気記録媒体１６は、略円板状体の垂直記録型のディスクリートトラックメディアで、磁気記録層１２はデータ領域においてトラック１４が径方向に微細な間隔で同心円状に形成され、サーボ領域では所定のサーボ情報等のパターンの凸形状の記録要素（図示省略）が形成されている。磁気記録層１２は、材料がＣｏＣｒＰｔ（コバルト−クロム−白金）合金である。
【００３５】
又、トラック１４間の凹部２２は磁気記録層１２よりも熱伝導率が低い非磁性材２４で充填されている。非磁性材２４としては、具体的には、ＳｉＯ２（二酸化ケイ素）、Ｔｉ（チタン）、Ａｌ２Ｏ３（酸化アルミニウム）、ＭｇＯ（酸化マグネシウム）、ＴｉＯ２（二酸化チタン）、ＺｒＯ２（酸化ジルコニウム）を主成分とする材料等を用いることができる。
【００３６】
又、磁気記録層１２のトラック１４の上面には、磁気記録層１２よりも熱伝導率が高い熱伝導層２８が形成されている。熱伝導層２８は、材料が例えば、Ａｌ（アルミニウム）でトラック１４と同様に分割されて形成されており、これら熱伝導層２８の間にも非磁性材２４が充填されている。尚、熱伝導層２８及び非磁性材２４上には実際は、保護層、潤滑層がこの順で形成されるが、これらの層は本発明の理解のために必要とは思われないためここでは図示及び説明を省略する。
【００３７】
又、磁気記録層１２と、ガラス基板３０と、の間には、配向層２６、軟磁性層３２、下地層３４が形成されているが、これらの層も本発明の理解のために必要とは思われないためここでは説明を省略する。
【００３８】
加熱ヘッド１８は、レーザ光源１８Ａと、対物レンズ１８Ｂと、を有し、磁気記録媒体１６の上面に近接して配置され、レーザ光を照射することにより、磁気記録媒体１６を加熱するように構成されている。
【００３９】
記録ヘッド２０も、磁気記録媒体１６の上面に近接して、且つ、加熱ヘッド１８における磁気記録媒体１６の送り方向（図２において矢印で示される方向）側の近傍に配置されている。記録ヘッド２０は、磁気記録媒体１６の表面に対して垂直な方向の記録磁界をトラック１４に印加するように構成されている。
【００４０】
再生ヘッド２１も、磁気記録媒体１６の上面に近接して、且つ、記録ヘッド２０における磁気記録媒体１６の送り方向（図２において矢印で示される方向）側の近傍に配置されている。
【００４１】
実効記録領域Ａ３は、具体的には、磁気記録層１２が全面に一様に形成されている（凹部２２にも磁気記録層１２が形成されている）と仮定した場合に、加熱ヘッド１８及び記録ヘッド２０により磁気記録媒体１６上に創出される、記録磁界Ｈｒが磁気記録層１２の保磁力Ｈｃよりも大きく、磁気データを記録・消去可能である領域である。
【００４２】
実効記録幅Ｅｒｗは、実効記録領域Ａ３のトラック幅Ｔｗ方向の幅である。尚、図４におけるトラックの保磁力Ｈｃを示す曲線のうち、二点鎖線の部分は、磁気記録層１２が全面に一様に形成されていると仮定した場合の保磁力の分布を示す。
【００４３】
又、再生ヘッド２１の実効再生幅Ｅｐｗも、トラック幅Ｔｗ以上、且つ、トラック幅Ｔｗと、凹部幅Ｇｗの２倍の値と、の合計値Ｔｗ＋２Ｇｗ以下の範囲に制限されている。実効再生幅Ｅｐｗは、図５に示されるように、磁気記録媒体１６により再生ヘッド２１上に創出される、再生ヘッド２１が検知可能な磁界の大きさの下限値よりも再生磁界Ｈｐが大きく、再生ヘッド２１が再生磁界Ｈｐを検知可能である領域のトラック幅Ｔｗ方向の幅である。
【００４４】
次に、磁気記録再生装置１０の作用について説明する。
【００４５】
まず磁気データを記録する場合の作用について説明する。図２に示される矢印の方向に磁気記録媒体１６を駆動しつつ、トラック１４の記録対象部分に対して加熱ヘッド１８がレーザ光を照射すると、磁気記録媒体１６における、図３に符号Ａ１で示されるような領域が加熱されて温度が上昇し、図４に符号ｔで示されるような温度分布となる。これにより、領域Ａ１内でトラック１４の保磁力が低減し、保磁力は図４に符号Ｈｃ示されるような分布となる。尚、トラック１４の上面に熱伝導層２８が形成されているので、伝熱が促進され、効率良く加熱することができる。一方、トラック１４間及び熱伝導層２８間には磁気記録層１２よりも熱伝導率が低い非磁性材２４が充填されているので、記録対象のトラック１４の隣の他のトラック１４への伝熱は抑制される。
【００４６】
このトラック１４の被加熱部に対して、記録ヘッド２０が記録磁界を印加すると、記録磁界は磁気記録媒体１６における図３に示されるような領域Ａ２に印加され、記録磁界は領域Ａ２内で図４に符号Ｈｒで示されるような分布となる。磁気データは、記録ヘッド２０の記録磁界Ｈｒがトラック１４の保磁力Ｈｃ以上となる実効記録領域Ａ３内に記録されうるが、実効記録領域Ａ３の実効記録幅Ｅｒｗがトラック幅Ｔｗ以上であるので、実際には、トラック幅Ｔｗ方向の端部までトラック１４が磁化又は磁極が反転され、磁気データが記録される。
【００４７】
尚、実効記録幅Ｅｒｗは、トラック幅Ｔｗと、凹部幅Ｇｗの２倍の値と、の合計値Ｔ＋２Ｇｗ以下であるので、記録対象のトラック１４の隣の他のトラック１４に誤って磁気データが記録されることはない。
【００４８】
次に、磁気データを再生する場合の作用について説明する。図２に示される矢印の方向に磁気記録媒体１６を駆動しつつ、再生ヘッド２１が、トラック１４の再生磁界を受信する。具体的には、再生ヘッド２１は図５に示されるように、検知可能な再生磁界の下限値Ｈｍｉｎを再生磁界Ｈｐが上回る実効再生領域で磁気データを受信する。この実効再生領域の実効再生幅Ｅｐｗはトラック幅Ｔｗ以上であるので、トラック幅Ｔｗ方向の端部までトラック１４に記録された磁気データの再生磁界Ｈｐをほぼ完全に受信することができ、それだけ感度が良い。又、実効再生幅Ｅｐｗは、トラック幅Ｔｗと、凹部幅Ｇｗの２倍の値と、の合計値Ｔ＋２Ｇｗ以下であるので、記録対象のトラック１４の隣の他のトラック１４に記録された磁気データの再生磁界を受信することはない。
【００４９】
即ち、磁気記録装置１０は、トラック１４における記録対象部分に限定して確実に磁気データを記録し、又、磁気データを確実に再生することができる。言換えれば、磁気データの記録対象領域が微細であっても磁気データを確実に記録し、再生することが可能であり、高い面記録密度及び良好な記録・再生精度を両立させることができる。
【００５０】
又、トラック幅Ｔｗが微細であっても、実効記録幅Ｅｒｗは、トラック幅Ｔｗ以上、且つ、トラック幅Ｔｗと、凹部幅Ｇｗの２倍の値と、の合計値Ｔｗ＋２Ｇｗ以下の範囲とすればよいので、トラック１４の被加熱部分の温度、記録磁界のばらつきの許容値がそれだけ広く、実現が容易である。
【００５１】
又、トラック１４が凸部で形成され、分割されているので、サイドフリンジ、クロストークを抑制することができ、この点でも面記録密度の向上に寄与する。
【００５２】
尚、本第１実施形態において、実効記録幅Ｅｒｗは、トラック幅Ｔｗ以上、且つ、トラック幅Ｔｗと、トラック１４間の凹部幅Ｇｗの２倍の値と、の合計値Ｔ＋２Ｇｗ以下の範囲に制限されているが、図６に示されるように、実効記録領域Ａ３及びトラック１４の記録時ずれ量がＯｔｗｒの場合、実効記録幅Ｅｒｗを、記録時ずれ量Ｏｔｗｒの２倍の値と、トラック幅Ｔｗと、の合計値２Ｏｔｗｒ＋Ｔｗ以上、且つ、トラック幅Ｔｗと、凹部幅Ｇｗの２倍の値と、の合計値から記録時ずれ量Ｏｔｗｒの２倍の値を差し引いた値Ｔｗ＋２Ｇｗ−２Ｏｔｗｒ以下の範囲に制限するとよい。尚。記録時ずれ量は、実効記録領域Ａ３のトラック幅方向の中心と、記録対象であるトラック１４の幅方向の中心と、のトラック幅方向のずれ量である。このようにすることで、加熱ヘッド１８及び／又は記録ヘッド２０と、記録対象であるトラック１４と、がトラック幅Ｔｗ方向にＯｔｗｒずれていても、磁気データを確実に記録することができる。
【００５３】
同様に、図６に示されるように、再生ヘッド２１における実効再生領域及びトラック１４の再生時ずれ量がＯｔｗｐの場合、実効再生幅Ｅｐｗを、Ｔｗ＋２Ｏｔｗｐ以上、且つ、Ｔｗ＋２Ｇｗ−２Ｏｔｗｐ以下の範囲に制限するとよい。尚、再生時ずれ量は、再生ヘッド２１における実効再生領域のトラック幅方向の中心と、再生対象であるトラック１４の幅方向の中心と、のトラック幅方向のずれ量である。このようにすることで、再生ヘッド２１と、再生対象であるトラック１４と、がトラック幅Ｔｗ方向にＯｔｗｐずれていても、磁気データを確実に再生することができる。
【００５４】
又、本第１実施形態において、トラック１４の上面に熱伝導層２８が形成されているが、本発明はこれに限定されるものではなく、図７に示される磁気記録媒体４０のように、トラック１４の下面に熱伝導層２８を形成した場合も、被加熱部の温度分布のばらつきを抑制する効果が得られる。又、図８に示される磁気記録媒体４２のように、トラック１４の両面に熱伝導層２８を形成すれば被加熱部の温度分布のばらつきを一層抑制することができる。一方、加熱ヘッド１８による被加熱部の温度分布のばらつきが小さい場合には、熱伝導層は省略してもよい。
【００５５】
又、本第１実施形態において、非磁性材２４として、ＳｉＯ２、Ｔｉ、Ａｌ２Ｏ３、ＭｇＯ、ＴｉＯ２、ＺｒＯ２を主成分とする材料が例示されているが、磁気記録層１２よりも熱伝導率が低い非磁性材であれば、非磁性材２４の材料は特に限定されない。
【００５６】
又、本第１実施形態において、凹部２２を非磁性材２４で充填することにより、表面の凹凸を抑制してヘッド浮上高さを安定させつつ記録対象のトラックの隣の他のトラックへの伝熱を抑制しているが、本発明はこれに限定されるものではなく、凹部２２を非磁性材２４で充填することなく充分安定したヘッド浮上高さが得られる場合には、図９に示される磁気記録媒体４４のように、凹部２２は空隙部としてもよい。このようにすることで、記録対象のトラックの隣の他のトラックへの伝熱を一層抑制することができる。
【００５７】
又、本第１実施形態において、磁気記録媒体１６は、凹部２２は磁気記録層１２の下面まで形成されているが、例えば図１０に示される磁気記録媒体４６のように、磁気記録層１２の下の層（具体的には配向層２６や、更に軟磁性層３２の一部）まで凹部２２を形成し、磁気記録層よりも熱伝導率が低い非磁性材２４で充填することで更に断熱効果を高めることができる。又、充分安定したヘッド浮上高さが得られる場合には、磁気記録層１２の下の層まで凹部２２を形成し、凹部２２を空隙部とすれば断熱効果を一層高めることができる。
【００５８】
又、本第１実施形態において、加熱ヘッド１８は、レーザ光を照射して磁気記録媒体１６を部分的に加熱するように構成されているが、本発明はこれに限定されるものではなく、磁気記録媒体１６を部分的に加熱できれば、例えば、電子ビームの照射等の他の手法を用いた加熱ヘッドを採用してもよい。
【００５９】
又、本第１実施形態において、磁気記録層１２の下に配向層２６、軟磁性層３２、下地層３４が形成されているが、本発明はこれに限定されるものではなく、磁気記録層１２の下の層の構成は、磁気記録再生装置の種類に応じて適宜変更すればよい。例えば、下地層３４、軟磁性層３２、配向層２６のうち一又は二の層を省略してもよい。又、各層が複数の層で構成されていてもよい。又、ガラス基板３０上に磁気記録層１２を直接形成してもよい。
【００６０】
又、本第１実施形態において、磁気記録媒体１６はガラス基板３０の片面に磁気記録層１２が形成された片面記録式であるが、本発明はこれに限定されるものではなく、ガラス基板の両面に磁気記録層を形成した両面記録式の磁気記録媒体についても本発明を適用可能である。この場合、加熱ヘッド、記録ヘッド及び再生ヘッドは、磁気記録媒体の両側に設置すればよい。
【００６１】
又、本第１実施形態において、磁気記録媒体１６は垂直記録式であるが、本発明はこれに限定されるものではなく、面内記録式の磁気記録媒体についても本発明を適用可能である。尚、この場合、磁気記録層の下に軟磁性層を形成する必要はない。
【００６２】
次に、本発明の第２実施形態について説明する。図１１及び図１２に示されるように、本第２実施形態に係る磁気記録再生装置５０は、磁気記録媒体１６の一方側に記録ヘッド２０及び再生ヘッド２１を配置し、他方側に加熱ヘッド１８を配置して、ガラス基板３０を介してレーザ光を照射し、磁気記録層１２を加熱するようにしたものである。尚、磁気記録媒体５２は、磁気記録層１２の下に軟磁性層が形成されていない。又、トラック１４の上に熱伝導層は形成されていないが、トラック１４の下にはトラック１４よりも熱伝導率が高い材料で構成された配向層を兼ねる熱伝導層５４が、トラック１４と同様に分割されて形成されている。他の構成については、前記第１実施形態に係る磁気記録再生装置１０と同様であるので、図１〜図５と同一符号を付することとして説明を省略する。
【００６３】
記録ヘッド２０及び加熱ヘッド１８は、磁気記録媒体１６の共通の記録対象部分に同時に記録磁界を印加し、レーザ光を照射できるように配置されている。これにより、磁気データの記録精度を一層高めることができる。尚、充分な記録精度が得られれば、前記第１実施形態に係る磁気記録再生装置１０と同様に、記録磁界の印加部位と、レーザ光の照射部位と、が若干ずれるように、記録ヘッド２０及び加熱ヘッド１８を配置してもよい。
【００６４】
尚、本第２実施形態において、磁気記録媒体５２は、ガラス基板３０を備えているが、透光性を有する非磁性の材料であれば、基板の材料として他の材料を用いてもよい。
【００６５】
又、本第２実施形態において、トラック１４の下面に熱伝導層５４が形成されているが、本発明はこれに限定されるものではなく、トラック１４の上面に熱伝導層を形成してもよい。又、トラック１４の両面に熱伝導層を形成すれば被加熱部の温度分布のばらつきを一層抑制することができる。
【００６６】
又、前記第１及び第２実施形態において、磁気記録層１２の材料はＣｏＣｒＰｔ合金であるが、本発明はこれに限定されるものではなく、例えば、鉄族元素（Ｃｏ、Ｆｅ（鉄）、Ｎｉ）を含む他の合金、これらの積層体等の他の材料、特にＣｏＰｔやＦｅＰｔ系の規則合金やＣｏ／Ｐｄ、Ｃｏ／Ｐｔ多層膜などの高磁気異方性材料の記録要素で構成される磁気記録媒体にも本発明を適用可能である。
【００６７】
又、前記第１及び第２実施形態において、磁気記録媒体１６、磁気記録媒体４０、磁気記録媒体４２、磁気記録媒体４４、磁気記録媒体４６、磁気記録媒体５２はデータ領域においてトラック１４が径方向に並設されたディスクリートトラックメディアであるが、本発明はこれに限定されるものではなく、トラックが径方向及び周方向の両方向に微細な間隔で並設されたパターンドメディア、凹凸パターンの凹部においても連続する磁気記録層を有するパームタイプの磁気記録媒体、トラックが螺旋形状をなす磁気記録媒体を備える磁気記録再生装置についても本発明は当然適用可能である。
【産業上の利用可能性】
【００６８】
本発明は、加熱及び磁界の印加により磁気データを記録し、磁気データを磁気的に再生する磁気記録再生装置に利用することができる。
【図面の簡単な説明】
【００６９】
【図１】本発明の第１実施形態に係る磁気記録再生装置の概略構造を模式的に示す側断面図
【図２】図１におけるII−II線に沿う側断面図
【図３】同磁気記録再生装置の磁気記録媒体の磁気記録層の表面を拡大して示す平断面図
【図４】同磁気記録媒体における記録磁界、保磁力、温度の分布を模式的に示すグラフ
【図５】同磁気記録媒体における再生磁界の分布を模式的に示すグラフ
【図６】同磁気記録再生装置の記録オフトラック量、再生オフトラック量を示す平断面図
【図７】同磁気記録再生装置の磁気記録媒体の他の構成例を示す側断面図
【図８】同磁気記録再生装置の磁気記録媒体の他の構成例を示す側断面図
【図９】同磁気記録再生装置の磁気記録媒体の他の構成例を示す側断面図
【図１０】同磁気記録再生装置の磁気記録媒体の他の構成例を示す側断面図
【図１１】本発明の第２実施形態に係る磁気記録再生装置の概略構造を模式的に示す側断面図
【図１２】図１１におけるXII−XII線に沿う側断面図
【符号の説明】
【００７０】
１０、５０…磁気記録再生装置
１２…磁気記録層
１４…トラック
１６、４０、４２、４４、４６、５２…磁気記録媒体
１８…加熱ヘッド
２０…記録ヘッド
２１…再生ヘッド
２２…凹部
２４…非磁性材
２６…配向層
２８、５４…熱伝導層
３０…ガラス基板
３２…軟磁性層
３４…下地層
Ａ３…実効記録領域
Ｔｗ…トラック幅
Ｔｐ…トラックピッチ
Ｇｗ…凹部幅
Ｅｒｗ…実効記録幅
Ｅｐｗ…実効再生幅
Ｏｔｗｒ…記録オフトラック量
Ｏｔｗｐ…再生オフトラック量
【図１】
2005243186.tif 000003
【図２】
2005243186.tif 000004
【図３】
2005243186.tif 000005
【図４】
2005243186.tif 000006
【図５】
2005243186.tif 000007
【図６】
2005243186.tif 000008
【図７】
2005243186.tif 000009
【図８】
2005243186.tif 000010
【図９】
2005243186.tif 000011
【図１０】
2005243186.tif 000012
【図１１】
2005243186.tif 000013
【図１２】
2005243186.tif 000014